СПОСОБ ПРОИЗВОДСТВА ГИДРАВЛИЧЕСКИ ПЕРЕПЛЕТЕННОГО НЕТКАНОГО МАТЕРИАЛА

1. Способ производства нетканого материала путем гидравлического переплетения смеси волокон, содержащей гидросплетенные филаментные нити, волокна древесной пульпы и синтетические штапельные волокна, отличающийся тем, что содержит этапы на которых:
проводят влажную укладку первого волокнистого полотна (12) из волокон древесной пульпы и, по меньшей мере, 10% синтетических штапельных волокон в расчете на массу волокон;
проводят гидравлическое переплетение упомянутого первого волокнистого полотна в первой зоне (13) гидравлического переплетения; укладывают гидросплетенные филаментные нити (16) поверх упомянутого первого гидравлически переплетенного волокнистого полотна (12);
проводят влажную укладку второго волокнистого полотна (19), содержащего волокна древесной пульпы, поверх упомянутых гидросплетенных филаментных нитей (16), и
проводят гидравлическое переплетение упомянутого второго волокнистого полотна (19) с гидросплетенными филаментными нитями (16) во второй зоне (20) гидравлического переплетения;
таким образом формируют объединенное полотно (23), содержащего упомянутый первый и второй волокнистые полотна (12, 19) и упомянутые гидросплетенные филаментные нити (16);
переворачивают упомянутое объединенное полотно (23), и
проводят гидравлическое переплетение первого волокнистого полотна (12) из волокон древесной пульпы и синтетического
штапельного волокна с гидросплетенными нитями (16) в третьей зоне (25) гидравлического переплетения.
2. Способ по п. 1, отличающийся тем, что давление текучей среды, применяемое в первой зоне (13) гидравлического переплетения, составляет от 10 до 50 бар.
3. Способ по п. 1 или 2, отличающийся тем, что давление текучей среды, применяемое во второй и третьей зонах (20, 25) гидравлического переплетения, составляет от 70 до 200 бар.
4. Способ по п. 1, отличающийся тем, что упомянутое первое волокнистое полотно (12) из волокон древесной пульпы и синтетических штапельных волокон содержит от 10 до 40% штапельных волокон и от 60 до 90% волокон древесной пульпы в расчете на массу волокон.
5. Способ по п. 1, отличающийся тем, что упомянутое второе волокнистое полотно содержит от 10 до 40% штапельных волокон и от 60 до 90% волокон древесной пульпы в расчете на массу волокон.
6. Способ по п. 1, отличающийся тем, что синтетические штапельные волокна имеют длину от 3 до 25 мм.
7. Способ по п. 1, отличающийся тем, что между гидросплетенными филаментными нитями (16) не образуется точек термоскрепления.
8. Способ по п. 1, отличающийся тем, что второе волокнистое полотно (19), содержащее волокна древесной пульпы и возможно синтетические штапельные волокна, формуют пеноформованием путем влажной укладки вспененной дисперсии упомянутых волокон.
9. Способ по п. 1, отличающийся тем, что первое волокнистое
полотно (12) из волокон древесной пульпы и синтетических штапельных волокон, поучают влажным формованием путем влажной укладки водной дисперсии упомянутых волокон.
10. Способ по п. 1, отличающийся обезвоживанием гидравлически переплетенного первого волокнистого полотна (12), полученного влажной укладкой, до содержания сухой массы от 30 до 50 масс.% перед укладкой гидросплетенных филаментных нитей (16) поверх упомянутого гидравлически переплетенного первого волокнистого полотна, полученного влажной укладкой (12).